(57)【要約】【課題】炭素鋼を材料とするばねの機械的特性の更なる向上を図り得る技術を提供すること。【解決手段】ばね材料を、質量％で、Ｃ：０．４％以上０．９％以下、Ｓｉ：０．１％以上０．３５％以下、Ｍｎ：０％を超え１％以下、Ｐ：０％を超え０．０３％以下、Ｎｉ：０％を超え０．２５％以下、Ｃｒ：０％を超え０．３％以下を含有し、残部がＦｅ及び不純物からなり、前記不純物のうちＡｌ：０．００５％以下であり、オーステナイト結晶粒度番号が１０番未満であるものとする。また、ばねを、質量％で、Ｃ：０．４％以上０．９％以下、Ｓｉ：０．１％以上０．３５％以下、Ｍｎ：０％を超え１％以下、Ｐ：０％を超え０．０３％以下、Ｎｉ：０％を超え０．２５％以下、Ｃｒ：０％を超え０．３％以下を含有し、残部がＦｅ及び不純物からなり、前記不純物のうちＡｌ：０．００５％以下であり、ベイナイト組織を有し、ビッカース硬さが４００Ｈｖ以上のものとする。【選択図】なし【特許請求の範囲】
【請求項１】
質量％で、Ｃ：０．４％以上０．９％以下、Ｓｉ：０．１％以上０．３５％以下、Ｍｎ：０％を超え１％以下、Ｐ：０％を超え０．０３％以下、Ｎｉ：０％を超え０．２５％以下、Ｃｒ：０％を超え０．３％以下を含有し、残部がＦｅ及び不純物からなり、前記不純物のうちＡｌ：０．００５％以下であり、
オーステナイト結晶粒度番号が１０番未満である、ばね材料。
【請求項２】
前記不純物のうちＣａ：１０質量ｐｐｍ以上５０質量ｐｐｍ以下である、請求項１に記載のばね材料。
【請求項３】
前記不純物のうちＡｌ：０．００３％以下である、請求項１又は請求項２に記載のばね材料。
【請求項４】
前記ばね材料は板状をなし、目標板厚１．０ｍｍを超え２．０ｍｍ以下の場合に板厚の実測値が目標板厚±０．０１５ｍｍであり、目標板厚０．１ｍｍ以上１．０ｍｍ以下の場合に板厚の実測値が目標板厚±０．０１ｍｍである、請求項１〜請求項３の何れか一項に記載のばね材料。
【請求項５】
質量％で、Ｃ：０．４％以上０．９％以下、Ｓｉ：０．１％以上０．３５％以下、Ｍｎ：０％を超え１％以下、Ｐ：０％を超え０．０３％以下、Ｎｉ：０％を超え０．２５％以下、Ｃｒ：０％を超え０．３％以下を含有し、残部がＦｅ及び不純物からなり、前記不純物のうちＡｌ：０．００５％以下であり、
ベイナイト組織を有し、
ビッカース硬さが４００Ｈｖ以上である、ばね。
【請求項６】
ビッカース硬さが４５０Ｈｖ以上である、請求項５に記載のばね。
【請求項７】
板厚１．５ｍｍ以上である、請求項５又は請求項６に記載のばね。
【請求項８】
皿ばね、トレランスリングおよびホースクランプからなる群から選ばれる１種である、請求項５〜請求項７の何れか一項に記載のばね。
【発明の詳細な説明】
【技術分野】
【０００１】
本発明は、ばね及び当該ばねの材料に関する。
【背景技術】
【０００２】
ホースクランプ等に代表されるばねは、一般に、炭素を含有する鋼つまり炭素鋼を材料とする。この種の炭素鋼をばね材料としてばねを製造する際には、ばねに必要な機械的特性を向上させることを目的として、オーステンパ処理と呼ばれる熱処理を施す場合がある。炭素鋼にオーステンパ処理を施すことで、炭素鋼の組織をベイナイト変態させ、強度や耐疲労特性等のばねの機械的特性を向上できると考えられる（例えば、特許文献１参照）。
【０００３】
しかし、近年では高性能のばねが要求されており、従来のばねよりも機械的特性の更に向上したばねが望まれている。
【先行技術文献】
【特許文献】
【０００４】
【特許文献１】特開平３−１３８３３３号公報
【発明の概要】
【発明が解決しようとする課題】
【０００５】
本発明は、上記事情を鑑みてなされたものであり、炭素鋼を材料とするばねの機械的特性の更なる向上を図り得る技術を提供することを目的とする。
【課題を解決するための手段】
【０００６】
本発明の発明者等は、鋭意研究の結果、ばね材料にオーステンパ処理を行う際のばね材料の内部における熱伝導の速度が充分でない可能性があることに気付いた。そして、このためにばね材料つまり炭素鋼の組織が均一にベイナイト変態せず、ばねの機械的特性に影響を及ぼすのではないかという着想を得た。そして、ばね材料の内部において熱伝導が充分な速度で行われていない理由がばね材料の組織にあることに想到し、本発明を完成した。
【０００７】
すなわち、上記課題を解決する本発明のばね材料は、
質量％で、Ｃ：０．４％以上０．９％以下、Ｓｉ：０．１％以上０．３５％以下、Ｍｎ：０％を超え１％以下、Ｐ：０％を超え０．０３％以下、Ｎｉ：０％を超え０．２５％以下、Ｃｒ：０％を超え０．３％以下を含有し、残部がＦｅ及び不純物からなり、前記不純物のうちＡｌ：０．００５％以下であり、
オーステナイト結晶粒度番号が１０番未満である、ばね材料である。
【０００８】
また、上記課題を解決する本発明のばねは、
質量％で、Ｃ：０．４％以上０．９％以下、Ｓｉ：０．１％以上０．３５％以下、Ｍｎ：０％を超え１％以下、Ｐ：０％を超え０．０３％以下、Ｎｉ：０％を超え０．２５％以下、Ｃｒ：０％を超え０．３％以下を含有し、残部がＦｅ及び不純物からなり、前記不純物のうちＡｌ：０．００５％以下であり、
ベイナイト組織を有し、
ビッカース硬さが４００Ｈｖ以上である、ばねである。
【発明の効果】
【０００９】
本発明のばね材料によるとばねの機械的特性の更なる向上を図り得る。また、本発明のばねは機械的特性の向上したものである。
【図面の簡単な説明】
【００１０】
【図１】代表的なばね材料の断面の電子顕微鏡像である。
【図２】板厚２ｍｍのばねＮｏ．３について板厚方向における位置とビッカース硬さとの関係を評価したグラフである。
【図３】板厚２ｍｍのばねＮｏ．５について板厚方向における位置とビッカース硬さとの関係を評価したグラフである。
【図４】板厚１ｍｍのばねＮｏ．３について板厚方向における位置とビッカース硬さとの関係を評価したグラフである。
【図５】板厚１ｍｍのばねＮｏ．５について板厚方向における位置とビッカース硬さとの関係を評価したグラフである。
【図６】ばねＮｏ．３の電子顕微鏡像である。
【図７】ばねＮｏ．５の電子顕微鏡像である。
【図８】ばねＮｏ．３及びばねＮｏ．５のＳ−Ｎ線図である。
【図９】実施例のホースクランプを模式的に表す斜視図である。
【図１０】実施例の皿ばねを模式的に表す斜視図である。
【図１１】実施例のトレランスリングを模式的に表す斜視図である。
【発明を実施するための形態】
【００１１】
以下に、本発明を実施するための形態を説明する。なお、特に断らない限り、本明細書に記載された数値範囲「ａ〜ｂ」は、下限ａ及び上限ｂをその範囲に含む。そして、これらの上限値及び下限値、並びに実施例中に列記した数値も含めてそれらを任意に組み合わせることで数値範囲を構成し得る。更に上記の各数値範囲内から任意に選択した数値を新たな範囲の上限、下限の数値とすることができる。
【００１２】
本発明のばね材料は、炭素鋼の一種であり、Ｆｅ以外にもＣ、Ｓｉ、Ｍｎ、Ｐ、Ｎｉ、Ｃｒを必須構成元素として含み、更に、上記の必須構成元素以外の不純物を含む。
【００１３】
本発明のばね材料におけるＦｅ以外の必須構成元素の含有量は、質量％で、Ｃ：０．４％以上０．９％以下、Ｓｉ：０．１％以上０．３５％以下、Ｍｎ：０を超え１％以下、Ｐ：０％を超え０．０３％以下、Ｎｉ：０％を超え０．２５％以下、Ｃｒ：０％を超え０．３％以下である。これらの量で必須構成元素を含有するばね材料は、例えばＪＩＳ  Ｇ  ４４０１、ＪＩＳ  Ｇ  ３３１１、ＪＩＳ  Ｇ  ４０５１等に規格されている。
【００１４】
不純物としては、炭素鋼の原料中に存在したり、炭素鋼の製造工程において不可避的に混入したりする元素であり、かつ、上記必須構成元素以外の元素が例示される。例えば、ばね材料の製造工程において用いられる脱酸剤、脱硫剤、脱燐剤の等の添加剤に含まれる元素が当該不純物に該当する。
【００１５】
不純物としての元素は、例えば、後述するＡｌであれば０．００５質量％以下、Ｃａであれば５０質量ｐｐｍ以下と非常に少量であり、所謂不可避的不純物に相当すると言える。
【００１６】
ところで、既述したようにばねを製造する際には、ばね材料すなわち炭素鋼にオーステンパ処理を行い、当該炭素鋼の組織をベイナイト変態させる技術が用いられている。オーステンパ処理は、熱処理の一種であり、鋼を加熱してオーステナイト化し、その後Ar'とAr"変態点との間を急冷し、その温度で等温保持してオーステナイト化していた組織をベイナイト変態させる方法である。鋼をオーステナイト化する温度（所謂オーステナイト化温度）としては８２０℃〜９００℃付近の温度が例示され、等温保持する温度（所謂テンパー温度）としては１５０℃〜５５０℃付近の温度が例示される。また、急冷する際にはパーライト変態を起こさない程急速に冷却するのが良いとされている。
【００１７】
本発明の発明者等は、ばね材料に上記のオーステンパ処理を行って得られたばねの機械的特性は、ばね材料の種類によって異なることに気付き、この現象がばね材料のオーステナイト結晶粒度に依存することを見出した。詳しくは、本発明の発明者等は、オーステナイト結晶粒度が特定の範囲を上回るばね材料を用いた場合に、耐疲労特性や強度等の機械的特性に優れるばねを得ることができることを見出した。
【００１８】
その理由は定かではないが、大きなオーステナイト結晶粒同士の間では熱伝導が好適に行われるためであると予想される。つまり、オーステナイト結晶粒の大きなばね材料にオーステンパ処理を行うと、ばね材料内部での熱伝導が好適になされ、上記した急冷の速度が充分に速くなり、その結果、好適なベイナイト組織を有するばねが得られると考えられる。逆に、オーステナイト結晶粒の小さなばね材料にオーステンパ処理を行うと、急冷速度が遅く、好適なベイナイト組織が得られ難くなり、ばねに優れた機械的特性を付与し難いと考えられる。
【００１９】
なお、本発明におけるオーステナイト結晶粒とは所謂旧オーステナイト結晶粒を包含する概念であり、ＪＩＳ  Ｇ  ０２０２に規定されるものを指す。また、オーステナイト結晶粒度番号はＪＩＳ  Ｇ  ０５５１に規定される方法で測定できる。
【００２０】
更に具体的には、本発明の発明者等は、ばね材料のオーステナイト結晶粒の大きさには、炭素鋼つまりばね材料を製造する際の脱酸剤の種類が関与することを見出した。
【００２１】
つまり、脱酸剤として一般的に好適とされているＡｌを用いた場合には、オーステナイト結晶粒の小さなばね材料が得られる。そして、当該ばね材料にオーステンパ処理を行った場合には、好適なベイナイト組織が生成し難い。
【００２２】
また、当該オーステナイト結晶粒の小さなばね材料においては、脱酸剤たるＡｌに由来して、Ａｌ２Ｏ３等の介在物が生成する。そして、当該オーステナイト結晶粒の小さなばね材料を材料とするばねにおいては、当該介在物が耐久疲労時における破断の原因となり得る。
【００２３】
既述したように、従来、オーステナイト結晶粒は微細である方が良いとされていた。また、脱酸剤としては一般にＡｌが用いられていた。
【００２４】
例えば、特開平３−１３８３３３号公報には、ばね材料のオーステナイト結晶粒を微細化することが、ばねの優れた機械的特性に寄与することが開示されている。
【００２５】
本発明のばね材料におけるオーステナイト結晶粒度番号は１０番未満であり、オーステナイト結晶粒は非常に大きい。このようにオーステナイト結晶粒の大きな本発明のばね材料によると、追って詳説するように、優れた機械的特性を有するばねを得ることができる。
【００２６】
上記のように大きなオーステナイト結晶粒を得るために、本発明のばね材料を製造する際には、Ａｌを使用しないか又は非常に少量のＡｌを使用するに留める。したがって、本発明のばね材料のＡｌ含有量は非常に少ない。具体的には、本発明のばね材料におけるＡｌ含有量は、０．００５質量％以下であり、好ましくは０．００４質量％以下であり、より好ましくは０．００３質量％以下である。更に、本発明のばね材料はＡｌを含有しなくても良い。
【００２７】
一般に、Ａｌはばね材料を製造する際の脱酸剤として用いられている。したがって、Ａｌ含有量の少ない本発明のばね材料を製造する際には、Ａｌ以外の脱酸剤を用いる。Ａｌ以外の脱酸剤としては、「日立評論、昭和３４年６月、第４１巻、第６号、第８３２頁〜第８３５頁」、「鉄と鋼、１９７０年、第３号、第３９１頁〜第４０１頁」、「鉄と鋼、Ｖｏｌ．８３、１９９７年、Ｎｏ．１１、第７頁〜第１２頁」等の公知の文献に開示されている公知の脱酸剤を用いることができる。当該公知の脱酸剤とは、例えば、単体Ｃａ、ＣａとＳｉとの混合物、ＣａとＳｉとの合金、Ｃａと微量のＡｌとの混合物等である。これらの公知の脱酸剤を用いた脱酸方法もまた、公知の方法に基づけば良い。
【００２８】
ばね材料を製造する際に単体Ｃａ、ＣａとＳｉとの混合物、ＣａとＳｉとの合金等に代表されるＣａ系の脱酸剤を用いる場合、本発明のばね材料はＣａを含有する。この場合、本発明のばね材料のＣａの含有量は１０質量ｐｐｍ以上５０質量ｐｐｍ以下とすることができる。当該Ｃａの含有量は１５質量ｐｐｍ以上３０質量ｐｐｍ以下であるのが好ましく、後述する実施例のばね材料においては１９質量ｐｐｍ以上２３質量ｐｐｍ以下である。
【００２９】
上記した本発明のばね材料を用いて得られた本発明のばねは、上記した本発明のばね材料と同様の組成で必須構成元素及び不純物を含む。本発明のばねは、本発明のばね材料にオーステンパ処理を行うことで得られるためにベイナイト組織を有する。当該ベイナイト組織は、オーステナイト結晶粒中のオーステナイトが変態したものであるため、本発明のばねのオーステナイト結晶粒の大きさつまりオーステナイト結晶粒度は本発明のばね材料のオーステナイト結晶粒度と同様にオーステナイト結晶粒度番号１０番未満である。つまり、本発明のばね材料のオーステナイト結晶粒度番号とばねのオーステナイト結晶粒度番号とは共通する。
本発明のばねは、オーステナイト結晶粒度の大きなばね材料にオーステンパ処理を行って得られた、ばねに好適なベイナイト組織を有するものであり、従来のばねに比べてビッカース硬さが大きい。具体的には本発明のばねのビッカース硬さは４００Ｈｖ以上である。このようにばねのビッカース硬さが大きければ、ばねが少なくとも板厚方向の全域にわたってベイナイト変態していると考えられる。その結果、本発明のばねには高強度及び優れた耐疲労特性という、優れた機械的特性が付与されると考えられる。
【００３０】
なお、ビッカース硬さは、ＪＩＳ  Ｚ  ２２４４、ＩＳＯ  ６５０７−１、ＩＳＯ  ６５０７−４の何れかにより規定される。本発明のばねのビッカース硬さは４５０Ｈｖ以上であるのがより好ましい。
【００３１】
上記したように、ばね材料のオーステナイト結晶粒度が小さければ、オーステンパ処理の際に、ばね材料内部での熱伝導が好適になされないと考えられる。したがって、厚肉のばね材料は薄肉のばね材料に比べて、ベイナイト変態が好適に行われ難いと考えられる。具体的には、例えば板厚１ｍｍ程度の薄肉のばねに比べて、板厚１．５ｍｍ以上の比較的厚肉のばねは好適なベイナイト組織を有すると言い難い。また、特に板厚２ｍｍ以上の厚肉のばねは、より一層、好適なベイナイト組織を有するとは言い難い。
【００３２】
本発明のばねは、板厚１．５ｍｍ以上であっても、ばねに好適なベイナイト組織を有する。つまり、本発明のばねが板ばねである場合、板厚１．５ｍｍ以上であればベイナイト組織を有し、ビッカース硬さが４００Ｈｖ以上である。更に、板厚２ｍｍ以上の本発明のばねもまた、ベイナイト組織を有し、ビッカース硬さが４００Ｈｖ以上である。本発明のばねにおいては、板厚の上限は特に限定しないが、３．０ｍｍ以下であるのが好ましく、２．５ｍｍ以下であるのがより好ましく、２．２ｍｍ以下であるのが更に好ましい。なお、本発明のばねは板ばねに限らず線ばねであっても良いが、本発明のばねが線ばねである場合には、上記した板厚を直径と言い換えれば良い。
【００３３】
本発明のばねは各種の用途に応じた形状とすることができる。その成形方法としては、プレス成形やマルチフォーミング等の既知の方法を採用すれば良い。更に本発明のばねには、めっき層や各種の被膜を形成しても良いし、或いはその他の表面処理を施しても良い。本発明のばねの用途としては、例えば既述したホースクランプに加えて、皿ばねやトレランスリング等も好適である。
【００３４】
以下、具体例を挙げ、本発明のばね材料及びばねを説明する。
【実施例】
【００３５】
（ばね材料）
（ばね材料Ｎｏ．１）
ばね材料Ｎｏ．１は、Ｃ：０．４６％（以下、特に明記しない限り質量％とする）、Ｓｉ：０．２％、Ｍｎ：０．７５％、Ｐ：０．０１％、Ｎｉ：０．０１２％、Ｃｒ：０．０２％、不純物としてＡｌ：０．００２％、Ｓ：０．００２％、Ｃａ：２３質量ｐｐｍを含み、残部がＦｅであるものを用いた。ばね材料の化学組成の分析はＪＩＳ  Ｇ  ０３２１に基づいて行った。これは以下のばね材料においても同様である。なお、後述するように、ばね材料Ｎｏ．１並びに以下のばね材料Ｎｏ．２〜Ｎｏ．４及びばね材料Ｎｏ．７は本発明のばね材料に相当し、製造時に脱酸剤としてＳｉとＣａとの合金を用いたものである。一方、ばね材料Ｎｏ．５及びＮｏ．６は本発明のばね材料には相当せず、製造時に脱酸剤としてＡｌを用いたものである。ばね材料Ｎｏ．１の組成を、以下のばね材料Ｎｏ．２〜Ｎｏ．７の組成も含めて、ばね材料の項末尾の表１に示す。
【００３６】
（ばね材料Ｎｏ．２）
Ｃ：０．５５％、Ｓｉ：０．２％、Ｍｎ：０．６５％、Ｐ：０．０１３％、Ｎｉ：０．０１２％、Ｃｒ：０．０１５％、不純物としてＡｌ：０．００３％、Ｓ：０．０１１％、Ｃａ：２０質量ｐｐｍを含み、残部がＦｅであるものを用いた。
【００３７】
（ばね材料Ｎｏ．３）
Ｃ：０．６３％、Ｓｉ：０．２４％、Ｍｎ：０．６９％、Ｐ：０．０１４％、Ｎｉ：０．０１２％、Ｃｒ：０．０４％、不純物としてＡｌ：０．００３％、Ｓ：０．００６％、Ｃａ：２５質量ｐｐｍを含み、残部がＦｅであるものを用いた。
【００３８】
（ばね材料Ｎｏ．４）
Ｃ：０．８２％、Ｓｉ：０．１９％、Ｍｎ：０．４％、Ｐ：０．０２％、Ｎｉ：０．０１％、Ｃｒ：０．０１４％、不純物としてＡｌ：０．００３％、Ｓ：０．００４％、Ｃａ：１９質量ｐｐｍを含み、残部がＦｅであるものを用いた。
【００３９】
（ばね材料Ｎｏ．５）
Ｃ：０．６１％、Ｓｉ：０．２４％、Ｍｎ：０．６４％、Ｐ：０．０１３％、Ｎｉ：０．０１％、Ｃｒ：０．０４％、不純物としてＡｌ：０．０２％、Ｓ：０．００５％、Ｃａ：２３質量ｐｐｍを含み、残部がＦｅであるものを用いた。
【００４０】
（ばね材料Ｎｏ．６）
Ｃ：０．８６％、Ｓｉ：０．２％、Ｍｎ：０．４３％、Ｐ：０．０１３％、Ｎｉ：０．０１２％、Ｃｒ：０．０１５％、不純物としてＡｌ：０．０２％、Ｓ：０．０１１％、Ｃａ：２３質量ｐｐｍを含み、残部がＦｅであるものを用いた。
【００４１】
（ばね材料Ｎｏ．７）
Ｃ：０．８５％、Ｓｉ：０．２％、Ｍｎ：０．４２％、Ｐ：０．０１３％、Ｎｉ：０．０１２％、Ｃｒ：０．０１５％、不純物としてＡｌ：０．００３％、Ｓ：０．０１１％、Ｃａ：１８質量ｐｐｍを含み、残部がＦｅであるものを用いた。
【００４２】
【表１】
2018044208.tif 000002
【００４３】
（評価試験）
（ばね材料評価試験１  ばね材料の板厚）
上記した各ばね材料は、熱間圧延、冷間圧延及び焼鈍処理されたものであり、特に冷間圧延においては多段圧延機で圧延されたものである。多段圧延機としては、１６ロールの６段センヂミア圧延機を用いた。なお、多段圧延機はこれに限定されず、２０段センヂミア圧延機等に代表される、高い板厚精度で圧延できる各種の圧延機を使用できる。
【００４４】
各ばね材料として、上記した冷間圧延により板厚１ｍｍを目標値として製造したものと板厚２ｍｍを目標値として製造したものをそれぞれ１００個ずつ準備し、各ばね材料の板厚を実測した。その結果、ばね材料Ｎｏ．１〜ばね材料Ｎｏ．４及びばね材料Ｎｏ．７の板厚は、板厚１ｍｍを目標値として製造したものについては全て０．９９ｍｍ〜１．０１ｍｍの範囲に入り、板厚２ｍｍを目標値として製造したものについては全て板厚２．０１５ｍｍ〜１．９８５ｍｍの範囲に入った。このため、本発明のばね材料であるばね材料Ｎｏ．１〜ばね材料Ｎｏ．４及びばね材料Ｎｏ．７に関し、板厚０．１ｍｍ以上１ｍｍ以下を目標値として製造したものについては公差±０．０１の範囲に入り、板厚１ｍｍを超え２ｍｍ以下を目標値として製造したものについては公差±０．０１５の範囲に入ることがわかる。つまり、本発明のばね材料は板厚の精度に優れる。
【００４５】
（ばね）
（ばねＮｏ．１）
板厚２ｍｍのばね材料Ｎｏ．１及び板厚１ｍｍのばね材料Ｎｏ．１にオーステンパ処理を行い、ばねＮｏ．１を製造した。
【００４６】
具体的には、各板厚のばね材料Ｎｏ．１につき、５０ｍｍ角のテストピースを準備した。そして各テストピースについて、オーステナイト化温度８６０℃で２０分間加熱した後に溶融塩中にて冷却時間１秒以内でテンパー温度３５０℃にまで降温し、そのまま２０分間保持するオーステンパ処理を行った。
【００４７】
（ばねＮｏ．２）
ばねＮｏ．１と同様に、板厚２ｍｍのばね材料Ｎｏ．２及び板厚１ｍｍのばね材料Ｎｏ．２につき各々５０ｍｍ角のテストピースを準備し、各テストピースについてオーステナイト化温度８５０℃で２０分間加熱した後に溶融塩中にてテンパー温度３５０℃で２０分間保持するオーステンパ処理を行うことでばねＮｏ．２を製造した。
【００４８】
（ばねＮｏ．３）
ばねＮｏ．１と同様に、板厚２ｍｍのばね材料Ｎｏ．３及び板厚１ｍｍのばね材料Ｎｏ．３につき各々５０ｍｍ角のテストピースを準備し、各テストピースについてオーステナイト化温度８４０℃で２０分間加熱した後に溶融塩中にてテンパー温度３５０℃で２０分間保持するオーステンパ処理を行うことでばねＮｏ．３を製造した。
【００４９】
（ばねＮｏ．４）
ばねＮｏ．１と同様に、板厚２ｍｍのばね材料Ｎｏ．４及び板厚１ｍｍのばね材料Ｎｏ．４につき各々５０ｍｍ角のテストピースを準備し、各テストピースについてオーステナイト化温度８３０℃で２０分間加熱した後に溶融塩中にてテンパー温度３５０℃で２０分間保持するオーステンパ処理を行うことでばねＮｏ．４を製造した。
【００５０】
（ばねＮｏ．５）
ばねＮｏ．１と同様に、板厚２ｍｍのばね材料Ｎｏ．５及び板厚１ｍｍのばね材料Ｎｏ．５につき各々５０ｍｍ角のテストピースを準備し、各テストピースについてオーステナイト化温度８４０℃で２０分間加熱した後に溶融塩中にてテンパー温度３５０℃で２０分間保持するオーステンパ処理を行うことでばねＮｏ．５を製造した。
【００５１】
（ばねＮｏ．６）
ばねＮｏ．１と同様に、板厚２ｍｍのばね材料Ｎｏ．６及び板厚１ｍｍのばね材料Ｎｏ．６につき各々５０ｍｍ角のテストピースを準備し、各テストピースについてオーステナイト化温度８３０℃で２０分間加熱した後に溶融塩中にてテンパー温度３５０℃で２０分間保持するオーステンパ処理を行うことでばねＮｏ．６を製造した。
【００５２】
（ばねＮｏ．７）
ばねＮｏ．１〜ばねＮｏ．６と同様に、板厚２ｍｍのばね材料Ｎｏ．７及び板厚１ｍｍのばね材料Ｎｏ．７につき５０ｍｍ角のテストピースを準備し、各テストピースについて８５０℃で２０分間保持後、油中で１８０℃／秒の冷却速度で冷却を行う焼入れを行い、その後３８０℃で３０分間焼戻しすることでばねＮｏ．７を製造した。
【００５３】
ばねＮｏ．１〜ばねＮｏ．７につき、ばね材料の種類及び熱処理の条件を以下の表２に示す
【００５４】
【表２】
2018044208.tif 000003
【００５５】
（評価試験）
（ばね材料評価試験２  オーステナイト結晶粒度番号の測定）
ばねＮｏ．１〜ばねＮｏ．７につき、オーステナイト結晶粒度番号を測定した。測定方法としてはＪＩＳ  Ｇ  ０５５１に規定される方法を用いた。なお、ばね材料のオーステナイト結晶粒度番号は、ばねのオーステナイト結晶粒度番号で代替可能である。オーステナイト結晶粒度番号の測定結果を上記表１に示す。なお、代表的な本発明のばね材料の断面の電子顕微鏡像を図１に示す。図１に示すばね材料は、ＪＩＳ  Ｇ  ０５５１  付属書の徐冷法によってオーステナイト結晶粒の結晶粒界を出現させたものである。具体的には、ばね材料を９００℃で１０分間加熱した後に７５０℃まで徐冷し、その後空冷したものである。図１において線状に白く見える部分が結晶粒界であり、当該結晶粒界で区画された結晶粒の大きさをＪＩＳ  Ｇ  ０５５１に規定される方法により測定し、算出した結晶粒径は３２．０μｍ程度であり、オーステナイト結晶粒度番号は７．０番であった。
【００５６】
表１に示すように、ばね材料Ｎｏ．１〜ばね材料Ｎｏ．４及びばね材料Ｎｏ．７については、オーステナイト結晶粒が非常に大きく、オーステナイト結晶粒度番号は８番であった。表１に示すように、これらのばね材料の元素組成は本発明のばね材料の元素組成の範囲内である。したがって、ばね材料Ｎｏ．１〜ばね材料Ｎｏ．４及びばね材料Ｎｏ．７は本発明のばね材料に相当すると言える。
【００５７】
一方、ばね材料Ｎｏ．５及びばね材料Ｎｏ．６については、オーステナイト結晶粒が小さく、オーステナイト結晶粒度番号は１２番又は１２．５番と、何れも１０番以上であった。また、表１に示すように、これらのばね材料の元素組成は本発明のばね材料の元素組成の範囲外であり、特にＡｌ含有量が多い。したがって、ばね材料Ｎｏ．５及びばね材料Ｎｏ．６は本発明のばね材料には相当しないと言える。換言すると、ばね材料Ｎｏ．５及びばね材料Ｎｏ．６は従来のばね材料と言える。
【００５８】
また、この結果から、ばね材料Ｎｏ．１〜Ｎｏ．４及びばね材料Ｎｏ．７のオーステナイト結晶粒は大きいが、ばね材料Ｎｏ．５及びばね材料Ｎｏ．６のオーステナイト結晶粒は微細であることがわかる。
【００５９】
（評価試験）
（ばね評価試験１  ばねの硬さ測定）
板厚１ｍｍのばねＮｏ．１〜Ｎｏ．７及び板厚２ｍｍのばねＮｏ．１〜Ｎｏ．７につき、ＪＩＳ  Ｚ  ２２４４、ＩＳＯ６５０７−１、ＩＳＯ６５０７−４に基づいてビッカース硬さを測定した。測定位置は、上記５０ｍｍ角のテストピースを上面視した時に中央に位置するＢ点と、同じく上面視した時にテストピースの端面から中央部側に５ｍｍ入った位置のＡ点と、の２点とした。
【００６０】
ばねＮｏ．１、ばねＮｏ．２、ばねＮｏ．４、ばねＮｏ．６及びばねＮｏ．７については、板厚１ｍｍ及び板厚２ｍｍの各ばねのビッカース硬さを、上記Ａ点における板厚方向の中央位置、及び、上記Ｂ点における板厚方向の中央位置の２点でそれぞれ一度ずつ測定した。つまり、Ａ点を通る位置で各テストピースを切断し、その断面における板厚方向の中央位置のビッカース硬さを各々測定した。また、Ｂ点を通る位置で各テストピースを切断し、その断面における板厚方向の中央位置のビッカース硬さを各々測定した。
ばねＮｏ．３及びばねＮｏ．５については、測定位置Ａ点、Ｂ点の各々につき、板厚方向における複数の位置のビッカース硬さを測定した。詳しくは、上記と同様に各テストピースを切断し、一方の表面からの板厚方向の距離が０．０２ｍｍ、０．０５ｍｍ、０．１ｍｍ、０．１５ｍｍ、０．２ｍｍ、０．３ｍｍ、０．５ｍｍ、０．６ｍｍ、１ｍｍ、１．４ｍｍ、１．５ｍｍ、１．７ｍｍ、１．８ｍｍ、１．８５ｍｍ、１．９ｍｍ、１．９５ｍｍ及び１．９８ｍｍとなる各点のビッカース硬さを各々測定した。
ばねの硬さ測定の測定結果を後述する他の機械的特性とともに表３に示す。
更に、ばねＮｏ．３及びばねＮｏ．５については、板厚１ｍｍのテストピース、板厚２ｍｍのテストピースの各々につき、測定位置Ａ点と測定位置Ｂ点とに場合分けして、上記一方の表面からの板厚方向の距離とビッカース硬さとの関係を評価した。各テストピースにおける一方の表面からの板厚方向の距離とビッカース硬さとの関係を表すグラフを、図２〜図５に示す。なお、図２は板厚２ｍｍのばねＮｏ．３についてのグラフであり、図３は板厚２ｍｍのばねＮｏ．５についてのグラフであり、図４は板厚１ｍｍのばねＮｏ．３についてのグラフであり、図５は板厚１ｍｍのばねＮｏ．５についてのグラフである。
【００６１】
【表３】
2018044208.tif 000004
【００６２】
表３に示すように、板厚２ｍｍのばねＮｏ．５及びばねＮｏ．６は端部であるＡ点のビッカース硬さに対して中央部であるＢ点のビッカース硬さが非常に小さい。つまり、板厚２ｍｍのばねＮｏ．５及びばねＮｏ．６においては、ばねの中央部が好適にベイナイト変態していないと考えられる。これは、上記したようにばね材料Ｎｏ．５及びばね材料Ｎｏ．６のオーステナイト結晶粒が微細であることに由来すると考えられる。
【００６３】
これに対して、ばねＮｏ．１〜Ｎｏ．４では板厚及び測定位置を問わず、ビッカース硬さが４００Ｈｖ以上である。つまり、本発明のばね材料を用いたばねＮｏ．１〜Ｎｏ．４は何れも好適にベイナイト変態していると考えられる。これは、上記したようにばね材料Ｎｏ．１〜Ｎｏ．４のオーステナイト結晶粒が大きいことに由来すると考えられる。
【００６４】
つまり、オーステナイト結晶粒度番号１０番未満の本発明のばね材料を用いると、オーステンパ処理を好適に行うことができ、硬さに優れるばねを製造できると言える。なお、本発明のばね材料におけるオーステナイト結晶粒は、大きい方が良い。したがって、本発明のばね材料のオーステナイト結晶粒度番号は、小さい方が良く、具体的には、オーステナイト結晶粒度番号９番以下であるのが好ましく、９番未満であるのがより好ましく、８番以下であるのが更に好ましい。
【００６５】
なお、図４及び図５に示すように、板厚１ｍｍのばね材料を用いたばねにおいては、Ａ点及びＢ点を含むばねの板幅方向の全域でビッカース硬さが４００Ｈｖ以上であり、かつ、図中横軸で示されるばねの板厚方向の全域でもビッカース硬さが４００Ｈｖ以上である。これに対して、図２及び図３に示すように、板厚２ｍｍのばね材料を用いたばねにおいては、本発明のばね材料Ｎｏ．３を用いたばねＮｏ．３では板幅方向及び板厚方向の全域でビッカース硬さが４００Ｈｖ以上であるのに比べて、従来のばね材料Ｎｏ．５を用いたばねＮｏ．５では板幅方向及び板厚方向の中央部においてビッカース硬さが４００Ｈｖに満たない。
【００６６】
つまり、オーステナイト結晶粒度番号が１０番以上であるばね材料を用いると、オーステンパ処理を好適に行うことができず、硬さに優れるばねを製造できると言い難い。
【００６７】
（ばね評価試験２  ばねの組織観察）
ばねＮｏ．１〜Ｎｏ．６につき、断面の電子顕微鏡像を撮像して、その組織が如何なるものであるか観察した。その結果、ばねＮｏ．１〜Ｎｏ．６の組織はベイナイト組織であることが確認された。板厚２ｍｍのばねＮｏ．３のＢ点の表面から板厚方向に１ｍｍ離れた位置における電子顕微鏡像を図６に示す。また、板厚２ｍｍのばねＮｏ．５のＢ点の表面から板厚方向に１ｍｍ離れた位置での電子顕微鏡像を図７に示す。ベイナイト組織は、図６及び図７に示すように、略針状の構造体を有する。ここで言う針状とは、長針状、短針状を問わず、更に、棒状、リボン状、繊維状等の長細い形状全般を含む概念である。
【００６８】
ベイナイトは、フェライト相とセメンタイト相とが混在してなるとされ、本発明においては上記の針状の構造体を有するものをベイナイトとみなす。より具体的には、（１）炭素鋼の電子顕微鏡像において確認される最大長さ１μｍ以上の針状の構造体を有し、（２）当該針状の構造体に外接する長方形の長辺の長さと、当該長方形の短辺の長さとの関係において、長辺の長さが短辺の長さの３倍以上であるものを、本発明におけるベイナイトと規定する。また、「ベイナイト組織を有する」とは、顕微鏡像に１００μｍ角の任意の正方形の領域をとり、当該領域中に上記に特定された針状の構造体が１０以上確認される場合を、「ベイナイト組織を有する」とし、当該領域中に当該針状の構造体が確認されない場合、及び、確認された当該針状の構造体が９以下である場合を「ベイナイト組織を有さない」と規定する。
ばねＮｏ．１〜Ｎｏ．６は何れもベイナイト組織を有している。
【００６９】
ばねＮｏ．１〜Ｎｏ．７はその材料であるばね材料Ｎｏ．１〜Ｎｏ．７と同じ元素組成であり、ばねＮｏ．１〜Ｎｏ．４については「質量％で、Ｃ：０．４％以上０．９％以下、Ｓｉ：０．１％以上０．３５％以下、Ｍｎ：０を超え１％以下、Ｐ：０％を超え０．０３％以下、Ｎｉ：０％を超え０．２５％以下、Ｃｒ：０％を超え０．３％以下を含有し、残部がＦｅ及び不純物からなり、前記不純物のうちＡｌ：０．００５％以下である」という本発明のばねの元素組成に適合する。また、上記したように、ばねＮｏ．１〜Ｎｏ．４はベイナイト組織を有し、ビッカース硬さが４００Ｈｖ以上である。したがって、ばねＮｏ．１〜Ｎｏ．４は本発明のばねであると言える。
【００７０】
また、ばねＮｏ．５及びばねＮｏ．６については、その元素組成が本発明のばねで規定する元素組成と異なり、ビッカース硬さもまた本発明のばねで規定する範囲外である。このため、ばねＮｏ．５及びばねＮｏ．６は本発明のばねでないと言える。ばねＮｏ．５及びばねＮｏ．６は従来のばね材料を用いた従来品のばねと言うこともできる。更に、ばねＮｏ．７については、元素組成及びビッカース硬さにおいて本発明のばねと同程度であるが、ベイナイトを有さないために、本発明のばねでないと言える。更に、ばねＮｏ．７が、後述するばねの引張強さ、０．２％耐力、伸び及び疲労限度においても、本発明のばねＮｏ．１〜Ｎｏ．４を大きく下回る。このことによっても、ばねＮｏ．７が本発明のばねと大きく異なることが裏付けられる。
【００７１】
（ばね評価試験３  ばねのその他の機械的特性）
板厚１ｍｍかつ１０ｍｍ×１００ｍｍのばねＮｏ．１〜Ｎｏ．７につき、ＪＩＳ  Ｚ  ２２７５に基づいてばねの機械的特性を測定した。具体的な測定項目は、ばねの引張強さ、０．２％耐力、伸び、及び、疲労限度である。疲労限度は板ばね曲げ疲労試験機を使用し、その他の試験条件は、ヤング率２０６．０００ＭＰａ、振り角５°、負荷応力４００〜１３５０ＭＰａ、打ち切り回数１×１０７回であった。結果を上記の表３に示す。また、ばねＮｏ．３及びばねＮｏ．５については疲労限度を算出する際に用いたＳ−Ｎ線図を図８に示す。
【００７２】
表３に示すように、本発明のばねＮｏ．１〜Ｎｏ．４は、ばねの引張強さ、０．２％耐力、伸び、疲労限度の何れにおいても優れた機械的特性を有する。
【００７３】
なお、本発明のばね材料を焼入れ及び焼戻ししたばねＮｏ．７については、本発明のばね材料にオーステンパ処理を行ったばねＮｏ．１〜Ｎｏ．４と同程度の硬さであったものの、その他の機械的特性についてはオーステンパ処理によって得られたばねＮｏ．１〜Ｎｏ．６を大きく下回る結果であった。このことによっても、ばねＮｏ．７が本発明のばねと大きく異なることが裏付けられる。
【００７４】
さらに、表３に示すばねの機械的特性を考慮すると、本発明のばねは、引張強さが１４００Ｎ／ｍｍ２以上、０．２％耐力が１３００Ｎ／ｍｍ２以上、伸びが６％以上、１〜１０７回まで繰り返し負荷を加えた時にみられる疲労限度が３９０ＭＰａ以上、の何れかを満足するのが良いと言える。また、これらの複数を満足するのがより好ましく、全てを満たすのが特に好ましいと言える。
図８のＳ−Ｎ線図に示されるように、本発明のばねＮｏ．３と、従来品のばねＮｏ．５との耐久性を比較すると、ばねＮｏ．３はばねＮｏ．５に比べて応力振幅が大きく、サイクル経過に伴う応力振幅の低下も少なく、更に疲労限度が大きい。つまり、本発明のばねＮｏ．３は従来品のばねＮｏ．５に比べて耐疲労特性に優れるといえる。
【００７５】
（ばね評価試験４  ばねの破面観察）
電子顕微鏡により、疲労破壊したばねＮｏ．３及びばねＮｏ．５の破面を観察した。その結果、従来品のばねＮｏ．５の内部には高硬度介在物である粒状のＡｌ２Ｏ３が生成しており、当該介在物を起点としてばねの内部から破壊が生じていることが確認された。また、本発明のばねＮｏ．３には破壊の起点付近にこの種の介在物は存在せず、ばねの表面から破壊が生じていることが確認された。この結果から、脱酸剤として用いたＡｌを多く含む従来品のばねＮｏ．５に比べ、脱酸剤としてＡｌを用いなかった本発明のばねＮｏ．３は、破壊の起点となる介在物が少なく、その結果、耐疲労特性に優れると推測される。
【００７６】
（ばねの実施例）
以下、上記したばねＮｏ．１〜Ｎｏ．４の何れかに所定形状を付与して製造し得る、実施例のホースクランプ、皿ばね、トレランスリングについて図示する。
【００７７】
図９に示す実施例のホースクランプ、図１０に示す実施例の皿ばね、及び、図１１に示す実施例のトレランスリングは、何れも、上記の本発明のばね材料の何れかをプレス成形しその後オーステンパ処理することで製造できる。
【００７８】
図９は実施例のホースクランプを模式的に表す斜視図であり、図１０は実施例の皿ばねを模式的に表す斜視図であり、図１１は実施例のトレランスリングを模式的に表す斜視図である。
【図１】
2018044208.tif 000005
【図２】
2018044208.tif 000006
【図３】
2018044208.tif 000007
【図４】
2018044208.tif 000008
【図５】
2018044208.tif 000009
【図６】
2018044208.tif 000010
【図７】
2018044208.tif 000011
【図８】
2018044208.tif 000012
【図９】
2018044208.tif 000013
【図１０】
2018044208.tif 000014
【図１１】
2018044208.tif 000015